(57)【要約】  【課題】  鉛及びチタンを含む複合ペロブスカイト型化合物の膜であって、組成が精度良く制御された膜を、スパッタリングによって形成する成膜方法等を提供する。  【解決手段】  鉛及びチタンを構成元素として含む第１のターゲットに電力を供給することにより、第１のターゲットに含まれる成分をスパッタする工程（ａ）と、チタンを基準とした場合に０．５以下又は１．２以上のスパッタリング率を有する元素を構成元素として含む第２のターゲットに電力を供給することにより、第２のターゲットに含まれる成分をスパッタする工程（ｂ）と、第１及び第２のターゲットからスパッタされた成分を、所定の温度に加熱された基板に付着させる工程（ｃ）とを含む。【選択図】  図１
2006265651.tif 000002
【特許請求の範囲】
【請求項１】
鉛（Ｐｂ）、チタン（Ｔｉ）、及び、酸素（Ｏ）を含む４種類以上の元素によって構成され、スパッタリングによって形成された複合ペロブスカイト型化合物の膜であって、
チタンのスパッタリング率を基準とした場合に、スパッタリング率が０．５以下又は１．２以上である第４の元素を含み、
膜内における前記第４の元素のモル比による組成分布の変動幅が１０％以下である、
前記複合ペロブスカイト型化合物の膜。
【請求項２】
３μｍ以上２０μｍ以下の厚さを有する、請求項１記載の複合ペロブスカイト型化合物の膜。
【請求項３】
鉛（Ｐｂ）、チタン（Ｔｉ）、及び、酸素（Ｏ）を含む４種類以上の元素によって構成される複合ペロブスカイト型化合物の膜をスパッタリングによって形成する方法であって、
鉛及びチタンを構成元素として含む第１のターゲットに電力を供給することにより、前記第１のターゲットに含まれる成分をスパッタする工程（ａ）と、
チタンを基準とした場合に０．５以下又は１．２以上のスパッタリング率を有する第４の元素を構成元素として含む第２のターゲットに電力を供給することにより、前記第２のターゲットに含まれる成分をスパッタする工程（ｂ）と、
前記第１及び第２のターゲットからスパッタされた成分を、所定の温度に加熱された基板に付着させる工程（ｃ）と、
を具備する成膜方法。
【請求項４】
前記複合ペロブスカイト型化合物の膜が、３μｍ以上２０μｍ以下の厚さを有する、請求項３記載の成膜方法。
【請求項５】
工程（ａ）及び（ｂ）が、前記第１及び第２のターゲットに供給される電力を制御することにより、前記第１及び第２のターゲットからスパッタされる成分の量をそれぞれ制御することを含む、請求項３又は４記載の成膜方法。
【請求項６】
工程（ｃ）が、前記第１のターゲットのスパッタ面と前記第２のターゲットのスパッタ面とが前記基板の成膜面に順次対向するように、前記第１及び第２のターゲットと、前記基板との内の少なくとも一方を移動又は回転させることを含む、請求項３〜５のいずれか１項記載の成膜方法。
【請求項７】
前記第２のターゲットが、チタンを基準とした場合に０．５以下又は１．５以上のスパッタリング率を有する元素を構成元素として含む、請求項３〜６のいずれか１項記載の成膜方法。
【請求項８】
振動板、隔壁、及び、吐出口が設けられたノズルプレートによって画定されており、液体が充填される圧力室と、該圧力室内の液体を吐出口から吐出するために振動板を振動させる圧電アクチュエータとを有する液体吐出ヘッドの製造方法であって、
鉛及びチタンを構成元素として含む第１のターゲットに電力を供給することにより、前記第１のターゲットに含まれる成分をスパッタすると共に、チタンを基準とした場合に、０．５以下又は１．２以上のスパッタリング率を有する第４の元素を構成元素として含む第２のターゲットに電力を供給することにより、前記第２のターゲットに含まれる成分をスパッタする工程（ａ）と、
前記第１及び第２のターゲットからスパッタされた成分を所定の温度に加熱された基板に付着させることにより、前記基板上に圧電膜を形成する工程（ｂ）と、
前記圧電膜上に電極を形成する工程（ｃ）と、
前記電極上に振動板を形成する工程（ｄ）と、
前記振動板上に、前記圧力室を画定するための隔壁を形成する工程（ｅ）と、
前記隔壁上に、吐出口が設けられたノズルプレートを形成する工程（ｆ）と、
を具備する液体吐出ヘッドの製造方法。
【請求項９】
工程（ｂ）が、３μｍ以上２０μｍ以下の厚さを有する圧電膜を形成することを含む、請求項８記載の液体吐出ヘッドの製造方法。
【請求項１０】
前記圧電膜から前記基板を剥離又はエッチングにより除去する工程をさらに具備する請求項８又は９記載の液体吐出ヘッドの製造方法。
【請求項１１】
前記基板が除去された前記圧電膜上に第２の電極を形成する工程をさらに具備する請求項８〜１０のいずれか１項記載の液体吐出ヘッドの製造方法。
【発明の詳細な説明】
【技術分野】
【０００１】
本発明は、複合ペロブスカイト型化合物を含む多元系材料の膜をスパッタリングによって形成する成膜方法に関する。さらに、本発明は、そのような成膜方法を利用した液体吐出ヘッド（インクジェットヘッド）の製造方法に関する。
【背景技術】
【０００２】
圧電体の両端に電極が形成された構造体は、圧電アクチュエータ、圧電ポンプ、インクジェットプリンタのインクヘッド、超音波トランスデューサ等の様々な用途に利用されている。近年、ＭＥＭＳ（マイクロエレクトロメカニカルシステム）関連の機器の開発に伴い、このような構造を有する素子の微細化及び集積化がますます進んでいる。そのため、そこで用いられる圧電体についても、微細化や性能の向上等が望まれている。
【０００３】
近年、ＰＺＴ（チタン酸ジルコン酸鉛：Pb(lead) zirconate titanate）に様々な元素を添加することにより、高い圧電特性を有する強誘電体（ＰＮＮ−ＰＺＴ）が得られることが知られている。しかしながら、そのような化合物において高い特性を得るためには、化合物を構成する元素の組成を制御することが重要となる。
【０００４】
関連する技術として、特許文献１には、所定の組成及び結晶構造を有するＰＺＴ薄膜を得るために、３個のＰＺＴターゲットに３００Ｗの電力を投入し、１個のＰｂＯターゲットに０〜４５０Ｗの電力を投入して、基板ホルダーを３０ｒｐｍの速度で回転させながら、基板上に膜を堆積させ、基板温度が７００℃以上で、膜内のＰｂ／（Ｚｒ＋Ｔｉ）比が１以上になるように鉛の基板入射原子束比を制御することが開示されている。
【０００５】
しかしながら、特許文献１において作製目的とされているのはＰＺＴ薄膜に限定されており、鉛、チタン、ジルコニウム、及び、酸素以外の元素が含まれる場合については言及されていない。そのため、上記の元素以外の構成元素が含まれる膜を形成する場合には組成の制御性が悪くなると考えられるので、特許文献１に開示されているＰＺＴ薄膜の製造方法を適用することが困難となる。また、３個以上のターゲットを用いるので、装置が複雑となってしまう。
【０００６】
また、特許文献２には、圧電薄膜において大きな圧電変位を得るために、化学組成がＰｂ１＋ａ（ＺｒｘＴｉ１−ｘ）Ｏ３＋ａ（但し、０．２≦ａ≦０．６、０．５０≦ｘ≦０．６２）で表記され、その構成元素である酸素イオン、チタンイオン、ジルコニウムイオンの一部が欠けたイオン欠損のあるペロブスカイト型の柱状結晶領域と、イオン欠損のない化学量論組成のペロブスカイト型の柱状結晶領域との混合体からなる圧電薄膜が開示されている。
【０００７】
特許文献３には、Ｐｂ系強誘電体をスパッタリングにより形成する際に、成分調整のために強誘電体粉末にＰｂＯ粉末を添加した場合における強誘電体の成分の安定化に要する時間を短縮化するために、Ｐｂ系強誘電体をスパッタリングによって形成するためのターゲットであって、平均粒径が、１０μｍ以下のＰｂ系強誘電体粉末およびＰｂＯ粉末とを混合・焼結することが開示されている。
【０００８】
上記の特許文献２及び３においては、形成された膜において所望の組成を得るために、予め鉛元素を増加させた１つのターゲットが用いられている。また、鉛以外の元素についても、ターゲットにおいて組成を調整している。しかしながら、このような成膜方法によれば、形成される膜の組成が成膜条件によって異なってしまう。また、スパッタリング率が大きく異なる材料がターゲットに含まれる場合には、形成された膜の組成がターゲットの組成から大きくずれてしまう。従って、膜の組成をあまり良く制御することはできない。また、ターゲットの組成によっては、ターゲット作製時の焼結性に問題が生じることも考えられる。
【０００９】
特許文献４には、非誘電率を低く抑制しつつ大きな歪量を具現するために、複合ペロブスカイト型化合物のＰｂ（Ｎｉ１／３Ｎｂ２／３）Ｏ３と単純ペロブスカイト型化合物ＰｂＴｉＯ３及びＰｂＺｒＯ３とを主成分とする磁器組成物において、Ｐｂ（Ｎｉ１／３Ｎｂ２／３）Ｏ３、ＰｂＴｉＯ３、ＰｂＺｒＯ３を頂点とする三角座標中、Ｐｂ（Ｎｉ１／３Ｎｂ２／３）Ｏ３をＸモル％、ＰｂＴｉＯ３をＹモル％、ＰｂＺｒＯ３をＺモル％とした場合（但し、Ｘ＋Ｙ＋Ｚ＝１）、その組成範囲がＡ点（Ｘ＝４０、Ｙ＝３７、Ｚ＝２３）、Ｂ点（Ｘ＝３６、Ｙ＝３７、Ｚ＝２７）、Ｃ点（Ｘ＝３３、Ｙ＝４０、Ｚ＝２７）及びＤ点（Ｘ＝３７、Ｙ＝４０、Ｚ＝２３）の各組成点を結ぶ線上およびこの４点に囲まれた領域とする範囲を主成分とする圧電磁器組成物が開示されている。
【００１０】
特許文献５には、アクチュエータやセンサの小型化及び高密度化を図るために、セラミック基体と、ＰｂＭｇ１／３Ｎｂ２／３Ｏ３−ＰｂＺｒＯ３−ＰｂＴｉＯ３三成分固溶系組成物で、一般式Ｐｂｘ（Ｍｇｙ／３Ｎｂ２／３）ａＴｉｂＺｒｃＯ３に示す組成物を主成分とし、ＮｉＯを全組成物中０．０５〜１０．０重量％含有する磁器組成物からなる圧電体と、該圧電体に電気的に接続される電極とを供え、該圧電体が、上記セラミックス基体に、直接又は上記電極を介して固着されてなる圧電体素子が開示されている。
【００１１】
特許文献６には、アクチュエータ材料として用いられる圧電磁器組成物において、高電界における圧電変位量を大きくすると共に、比誘電率の温度変化を小さくするために、ｘＰｂ（Ｓｂ１／２Ｎｂ１／２）Ｏ３−ｙＰｂＺｒＯ３−ｚＰｂＴｉＯ３と表記される３成分ジルコンチタン酸鉛（ＰＺＴ）において、０．９６≦ｙ／ｚ≦１．３９、０＜ｘ≦１１ｍｏｌ％（但し、ｘ＋ｙ＋ｚ＝１００ｍｏｌ％）とすることが開示されている。
【００１２】
上記の特許文献４〜６においては、ＰＺＴに他の元素を混合することにより圧電材料の性能を高めることが提案されているが、そのような組成を有する膜をスパッタリングによって再現性良く形成することについては開示されていない。
【００１３】
さらに、非特許文献１には、０．９１Ｐｂ（Ｚｎ１／３Ｎｂ２／３）Ｏ３−０．０９ＰｂＴｉＯ３（ＰＺＮ−ＰＴ系材料）の単結晶体が高い圧電定数を示すことが報告されているが、そのような組成を有する薄膜を形成する方法については開示されていない。
【特許文献１】特開平６−５７４１２号公報（第１頁、図２）
【特許文献２】ＷＯ２００２／２９１２９号公報（第１頁、図１）
【特許文献３】特開平６−８１１３８号公報（第１頁、図２）
【特許文献４】特開２００４−５９３６９号公報（第１頁、図１）
【特許文献５】特開２００４−１５３２５２号公報（第１頁）
【特許文献６】特開２００４−６７４３７号公報（第１頁、図１）
【非特許文献１】桑田（KUWATA）、他、「０．９１Ｐｂ（Ｚｎ１／３Ｎｂ２／３）Ｏ３−０．０９ＰｂＴｉＯ３単結晶の誘電特性及び圧電特性（Dielectric and Piezoelectric Properties of 0.91Pb(Zn1/3Nb2/3)O3-0.09PbTiO3 Single Crystals）」、ジャパニーズ・ジャーナル・オブ・アプライド・フィジックス（JAPANESE JOURNAL OF APPLIED PHYSICS：ＪＪＡＰ）、第２１巻、第９号、１９８２年９月、ｐ．１２９８−１３０２
【発明の開示】
【発明が解決しようとする課題】
【００１４】
このように、従来においては、鉛及びチタンを含む複合ペロブスカイト型化合物の圧電膜をスパッタリングによって形成する場合に、組成を精度良く制御する方法は知られていない。
そこで、上記の点に鑑み、本発明は、鉛及びチタンを含む複合ペロブスカイト型化合物の膜であって、組成が精度良く制御された膜をスパッタリングによって形成する成膜方法、及び、そのような成膜方法を用いて形成された複合ペロブスカイト型化合物の膜を提供することを第１の目的とする。また、本発明は、そのような成膜方法により形成された圧電膜を利用した液体吐出ヘッドの製造方法を提供することを第２の目的とする。
【課題を解決するための手段】
【００１５】
上記課題を解決するため、本発明に係る複合ペロブスカイト型の膜は、鉛（Ｐｂ）、チタン（Ｔｉ）、及び、酸素（Ｏ）を含む４種類以上の元素によって構成され、スパッタリングによって形成された複合ペロブスカイト型化合物の膜であって、チタンのスパッタリング率を基準とした場合に、スパッタリング率が０．５以下又は１．２以上である第４の元素を含み、膜内における上記第４の元素のモル比による組成分布の変動幅が１０％以下である。
【００１６】
また、本発明に係る成膜方法は、鉛（Ｐｂ）、チタン（Ｔｉ）、及び、酸素（Ｏ）を含む４種類以上の元素によって構成される複合ペロブスカイト型化合物の膜をスパッタリングによって形成する方法であって、鉛及びチタンを構成元素として含む第１のターゲットに電力を供給することにより、該第１のターゲットに含まれる成分をスパッタする工程（ａ）と、チタンを基準とした場合に０．５以下又は１．２以上のスパッタリング率を有する第４の元素を構成元素として含む第２のターゲットに電力を供給することにより、該第２のターゲットに含まれる成分をスパッタする工程（ｂ）と、第１及び第２のターゲットからスパッタされた成分を、所定の温度に加熱された基板に付着させる工程（ｃ）とを具備する。
【００１７】
また、本発明に係る液体吐出ヘッドの製造方法は、振動板、隔壁、及び、吐出口が設けられたノズルプレートによって画定されており、液体が充填される圧力室と、該圧力室内の液体を吐出口から吐出するために振動板を振動させる圧電アクチュエータとを有する液体吐出ヘッドの製造方法であって、鉛及びチタンを構成元素として含む第１のターゲットに電力を供給することにより、該第１のターゲットに含まれる成分をスパッタすると共に、チタンを基準とした場合に、０．５以下又は１．２以上のスパッタリング率を有する第４の元素を構成元素として含む第２のターゲットに電力を供給することにより、該第２のターゲットに含まれる成分をスパッタする工程（ａ）と、第１及び第２のターゲットからスパッタされた成分を所定の温度に加熱された基板に付着させることにより、該基板上に圧電膜を形成する工程（ｂ）と、該圧電膜上に電極を形成する工程（ｃ）と、該電極上に振動板を形成する工程（ｄ）と、該振動板上に、圧力室を画定するための隔壁を形成する工程（ｅ）と、該隔壁上に、吐出口が設けられたノズルプレートを形成する工程（ｆ）とを具備する。
【００１８】
本願において、スパッタリング率とは、１つのイオンがターゲットに衝突した際にスパッタされる原子の個数（ａｔｏｍｓ／ｉｏｎ）のことをいう。
【発明の効果】
【００１９】
本発明によれば、複合ペロブスカイト型化合物の構成元素の内で、スパッタリング率がチタンと大きく異なる元素を、チタンとは別のターゲットに配置すると共に、複数のターゲットに供給される電力をそれぞれ制御しながら、それらのターゲットからそれぞれスパッタされた成分を基板に付着させるので、構成元素のスパッタリング率にかかわらず、形成された膜の組成を精度良く制御することができる。それにより、複合ペロブスカイト型化合物の膜が有する機能（例えば、圧電性能）を高くすることが可能となる。従って、そのようにして形成された圧電膜を含む圧電アクチュエータを利用する液体吐出ヘッド等の機器の性能を向上させることが可能となる。
【発明を実施するための最良の形態】
【００２０】
以下、本発明を実施するための最良の形態について、図面を参照しながら詳しく説明する。なお、同一の構成要素には同一の参照番号を付して、説明を省略する。
図１は、本発明の一実施形態に係る成膜方法が用いられる成膜装置の構成を示す模式図である。本実施形態に係る成膜方法は、複合ペロブスカイト型化合物の圧電膜をスパッタリングにより形成する方法である。
【００２１】
図１に示す成膜装置は、成膜室１と、排気ポンプ２と、基板ホルダ３と、基板ホルダ駆動部４と、反応ガス供給部５と、２つのターゲット保持部６及び７と、高周波電源（ＲＦ）８及び９と、２つのマッチングボックス（ＭＢ）１０及び１１とを含んでいる。
【００２２】
成膜室１は、接地配線に接続されている。排気ポンプ２は、成膜室１を排気することにより、その内部を所定の真空度に保っている。
基板ホルダ３は、膜が形成される基板２０を保持するホルダであり、回転可能な状態で成膜室４に設置されている。また、基板ホルダ３には、基板２０を所定の温度に保つためのヒータが設けられている。
基板ホルダ駆動部４は、基板ホルダ３に保持されている基板２０がその主面内において回転するように、基板ホルダ３を回転させる。
反応ガス供給部５は、例えば、アルゴン（Ａｒ）や酸素（Ｏ２）等の反応ガスを成膜室１内に供給する。
【００２３】
ターゲット保持部７及び８は、例えば、直径が約４インチのマグネトロンカソードであり、スパッタリングターゲット（以下において、単にターゲットという）２１及び２２をそれぞれ保持している。ターゲット保持部７は、マッチングボックス１０を介して高周波電源８に接続されており、ターゲット保持部８は、マッチングボックス１１を介して高周波電源９に接続されている。
【００２４】
高周波電源８及び９は、例えば、周波数１３．５６ＭＨｚの交流電圧を発生する電源装置である。また、マッチングボックス１０及び１１は、負荷の持つリアクタンス成分をキャンセルすることにより、負荷と高周波電源８及び９との間でインピーダンスをそれぞれ整合する。マッチングボックス１０及び１１としては、例えば、ブロッキングコンデンサを用いたマッチングボックスを用いることができる。ブロッキングコンデンサは、直流成分をカットし、交流成分のみを通過させる。
【００２５】
このような成膜装置において、基板ホルダ３に基板２０をセットし、基板を所定の温度に保つと共に、ターゲット保持部７及び８に、所定の元素を含むターゲット２１及び２２をそれぞれセットする。また、反応ガス供給部５から反応ガスを成膜室１内に導入する。そして、基板ホルダ駆動部４を駆動させて基板ホルダ３を回転させながら、ターゲット保持部７及び８に所定の大きさの電力をそれぞれ供給する。それにより、ターゲット２１からスパッタされた成分とターゲット２２からスパッタされた成分とが、基板２０に順次付着する。その結果、ターゲット２１及び２２に含まれる元素を構成元素として含む膜が基板２０に形成される。
【００２６】
次に、本発明の一実施形態に係る成膜方法の原理について説明する。
一般に、スパッタリングによって形成される膜の組成は、（ｉ）ターゲットから気相中に飛び出す原子の量と、（ｉｉ）気相中の原子が基板に付着する量と、（ｉｉｉ）基板に付着した原子が再度スパッタされる量とによって定まる。この内で（ｉ）及び（ｉｉｉ）における原子の量は、スパッタリング率に応じて決まる量である。
【００２７】
ここで、鉛（Ｐｂ）、ニッケル（Ｎｉ）、ニオブ（Ｎｂ）、ジルコニウム（Ｚｒ）、及び、チタン（Ｔｉ）を含む複合ペロブスカイト型化合物をスパッタリングによって形成する場合について検討する。表１は、３００ｅＶのエネルギーを有するアルゴンイオン（Ａｒ＋）に対する上記の元素のスパッタリング率と、それらのスパッタリング率の各々をチタンのスパッタリング率で規格化した値を示している。なお、表１におけるスパッタリング率は、真空ハンドブック（日本真空技術編集、オーム社発行）から抜粋されたものである。また、特開平６−４９６３８号公報（第４頁）に開示されているように、鉛（Ｐｂ）については、ターゲットに過剰に混入することにより、最適値となるように組成が自己的に制御されるので、本実施形態においては組成を制御する対象から外している。
【表１】
2006265651.tif 000003
【００２８】
表１に示すように、スパッタリング率は元素の種類によって異なっている。そのため、他の元素とスパッタリング率が大きく離れた元素を１つのターゲットに含めてしまうと、ターゲットの組成とは無関係に、スパッタされる成分にばらつきが生じてしまう。その結果、ターゲットにおける複数の元素の組成比が、形成された膜の組成比に反映されなくなり、所望の組成を有する膜を作製することができなくなってしまう。例えば、ニッケルのように、他の元素よりもスパッタリング率が大幅に高い元素（例えば、規格化された値が１．２以上、望ましくは１．５以上）がターゲットに含まれる場合には、その元素が優先的にスパッタされてしまうので、他の元素の組成比が相対的に低下してしまう。反対に、他の元素よりもスパッタリング率が大幅に低い元素（例えば、規格化された値が０．５以下）がターゲットに含まれる場合には、他の元素が優先的にスパッタされるため、その元素の組成率が低下してしまう。
【００２９】
そこで、本実施形態においては、形成目的とする膜を構成する複数種類の元素を、スパッタリング率に応じて複数のターゲットに分けて配置し、それらのターゲットの各々に供給される電力等を調整しながらスパッタリングを行っている。それにより、形成された膜における組成比を制御している。
【００３０】
本実施形態においては、各ターゲットに配置される構成元素を決定する基準として、いずれのペロブスカイト型化合物にも含まれているチタン（Ｔｉ）のスパッタリング率を用いている。具体的には、スパッタリング率がチタンよりも大幅に小さい元素（例えば、規格化された値が０．５以下）、又は、スパッタリング率がチタンよりも大幅に大きい元素（例えば、規格化された値が１．２以上、望ましくは１．５以上）は、チタンとは別のターゲットに配置される。
【００３１】
（実施例１）
第１の実施例として、０．２Ｐｂ（Ｎｉ１／３Ｎｂ２／３）Ｏ３−０．８Ｐｂ（Ｚｒ０．５Ｔｉ０．５）Ｏ３膜の形成を目的として成膜を行った。
表１に示すように、この膜を構成する主な元素（鉛以外）の内で、スパッタリング率が大きく異なっているのは、ニッケル（Ｎｉ）である。そこで、ニッケルのみを別のターゲットに配置することとして、次のような組成を有する２つのターゲットを作製した。
第１のターゲット…組成比（モル比）がＰｂ：Ｎｂ：Ｚｒ：Ｔｉ＝１．２：０．１３：０．４：０．４である酸化物焼結体
第２のターゲット…ＮｉＯ焼結体
【００３２】
なお、第１のターゲットについては、化学量論的組成（ストイキオメトリ）となる組成でなくても構わず、適宜組成を調整しても良い。また、第２のターゲットについては、上記のような酸化物ターゲットでも良く、金属ターゲットでも良い。さらに、第２のターゲットにも鉛元素を添加しても構わない。先に述べたように、形成された膜において、鉛の組成比は自己的に制御されるからである。
【００３３】
これらの第１及び第２のターゲットを、図１に示す成膜装置のターゲット保持部６及び７にそれぞれ配置して成膜を行った。その際の成膜条件は、以下の通りである。
基板…Ｐｔ（２００ｎｍ）／Ｔｉ（５０ｎｍ）／Ｓｉ
基板温度…６００℃
成膜室内圧力…０．５Ｐａ
第１のターゲットへの供給電力…４００Ｗ
第２のターゲットへの供給電力…可変
なお、基板の内で、シリコン上にチタン層を介して形成される白金層は、圧電膜とシリコンとの間の拡散防止層として設けられている。圧電膜に含まれる鉛は、シリコンと反応し易いからである。また、チタン層は、シリコンと白金層との密着性を良くするために設けられている。
このような条件の下で、第２のターゲットへの供給電力を変化させながらスパッタリングを行うことにより、厚さが約１０μｍの膜を形成した。
【００３４】
一方、比較例として、組成比（モル比）がＰｂ：Ｎｉ：Ｎｂ：Ｚｒ：Ｔｉ＝１．２：０．０６６：０．１３：０．４：０．４である焼結体を作製し、これをターゲットとして用いてスパッタリングを行うことにより、厚さが約１０μｍの膜を形成した。基板、基板温度、成膜室内圧力等の成膜条件は実施例１におけるものと同様とし、ターゲットへの供給電力は４００Ｗとした。
【００３５】
実施例及び比較例により得られた膜について分析を行ったところ、次の（１）〜（４）に示す結果が得られた。なお、組成分析に際しては、エネルギー分散型Ｘ線分析装置（energy dispersive X-ray spectrometer：ＥＤＸ）を用いた。
（１）ニッケル組成比の供給電力依存性
図２に示すように、実施例１により得られた膜において、第２のターゲットへの供給電力に対するニッケルとチタンとの組成比（Ｎｉ／Ｔｉ組成比）の依存性が見られた。即ち、第２のターゲットへの供給電力により、形成された膜におけるニッケル組成比が制御されたことが確認された。
【００３６】
（２）構成元素の組成比
実施例１により得られた膜においては、第２のターゲットへの供給電力を４０Ｗとした場合に、構成元素の組成比がＰｂ：Ｎｉ：Ｎｂ：Ｚｒ：Ｔｉ＝１：０．０７：０．１４：０．３９：０．４１となっており、目標に比較的近い値が得られたことが確認された。
一方、比較例により得られた膜においては、組成比がＰｂ：Ｎｉ：Ｎｂ：Ｚｒ：Ｔｉ＝１：０．０３：０．１４：０．３８：０．４となっており、ニッケルの組成比は目標値から大きくずれていた。
【００３７】
（３）圧電特性
実施例１及び比較例により得られた膜を用いて片持ち梁構造を作製し、圧電性能を測定した。その結果、実施例１により得られた膜において、圧電特性ｄ３１＝１９０ｐｍ／Ｖが得られ、良好な圧電性能を示すことが確認された。一方、比較例により得られた膜においては、圧電特性ｄ３１＝１１０ｐｍ／Ｖが得られ、実施例と比較して圧電性能が劣っていることがわかった。
【００３８】
（４）組成変動
実施例１及び比較例により得られた膜における厚さ方向に対する組成分布の変動幅を調べた。組成分布の変動幅は、膜の断面において厚さ方向に１μｍ間隔で１０箇所の点を抽出し、各点における組成分布を測定して次式（１）を用いることにより算出した。式（１）において、組成ｍａｘは、ある構成元素の組成比の上記１０箇所中の最大値であり、組成ｍｉｎは、その構成元素のモル比による組成比の上記１０箇所中の最小値である。
変動幅＝（組成ｍａｘ−組成ｍｉｎ）×１００／（組成ｍａｘ＋組成ｍｉｎ）  …（１）
【００３９】
その結果、実施例１により得られた膜において、酸素以外の構成元素の組成分布の変動幅は１０％以下、望ましくは５％以下、さらに望ましくは３％以下であった。それにより、膜の厚さ方向において、ニッケルを含む各構成元素（酸素以外）の組成分布が比較的均一であることが確認された。一方、実施例により得られた膜において、鉛、ジルコニウム、チタン、ニオブの組成比の変動幅は５％以下であったが、ニッケルの組成比の変動幅が１５％となっており、膜の厚さ方向において、組成分布のムラが生じていることが確認された。
【００４０】
（実施例２）
第２の実施例として、０．９１Ｐｂ（Ｚｎ１／３Ｎｂ２／３）Ｏ３−０．０９ＰｂＴｉＯ３膜の形成を目的として成膜を行った。この膜を構成する主な元素（鉛以外）のスパッタリング率は、表２に示すとおりである。
【表２】
2006265651.tif 000004
【００４１】
これらの元素の内でスパッタリング率が大きく異なっているのは、亜鉛（Ｚｎ）である。そこで、亜鉛のみを別のターゲットに配置することとして、次のような組成を有する２つのターゲットを作製した。
第１のターゲット…組成比がＰｂ：Ｎｂ：Ｔｉ＝１．２：０．６１：０．０９である焼結体
第２のターゲット…ＺｎＯ焼結体
【００４２】
これらの第１及び第２のターゲットを図１に示す成膜装置のターゲット保持部６及び７にそれぞれ配置し、第１の実施例と同様の成膜条件の下で成膜を行った。その結果、形成された膜において、第２のターゲットへの供給電力に対するＺｎ／Ｔｉ組成比の依存性が見られた。即ち、第２のターゲットへの供給電力により、形成された膜における亜鉛組成比が制御されていたことが確認された。
【００４３】
以上説明したように、複合ペロブスカイト型化合物であるＰＺＴに、鉛（Ｐｂ）、ジルコニウム（Ｚｒ）、及び、チタン（Ｔｉ）以外の元素が添加される場合には、添加された元素の内で、スパッタリング率がチタンのものと大きく異なる元素を別のターゲットに配置することにより、組成比の再現性の良い膜を形成することが可能となる。例えば、上記の複合ペロブスカイト型化合物に添加され得る元素の内で、スパッタリング率がチタンと大幅に異なる元素（規格化された値が０．５以下、又は、１．２以上）には、表３に示すものが挙げられる。
【００４４】
なお、表３に示すスパッタリング率は、真空ハンドブック（日本真空技術編集、オーム社発行）から抜粋されたものであり、３００ｅＶのエネルギーを有するアルゴンイオン（Ａｒ＋）に対する値を示している。
【表３】
2006265651.tif 000005
【００４５】
以上説明した本実施形態においては、ターゲットの組成を決定する際に、３００ｅＶのエネルギーを有するアルゴンイオンに対するスパッタリング率に用いているが（表１〜３参照）、実際に使用される反応ガス（クリプトン、キセノン等）や、そのエネルギー（例えば、３００ｅＶ〜１００ｋｅＶ）等に応じて、異なるスパッタリング率の値及び基準を用いても良い。
【００４６】
また、本実施形態においては、鉛及びチタンを含むＰＺＴ圧電膜を形成しているが、本発明の原理、即ち、形成目的とする膜の構成元素を、スパッタリング率に基づいて複数のターゲットに分けて配置し、各ターゲットに供給される電力を調整することにより形成される膜の組成を制御するという原理は、他の材料系の膜を形成する場合にも適用することができる。それにより、所望の組成を有する膜を、スパッタリングにより再現性良く形成することが可能となる。このような方法を用いることにより形成された膜は、スパッタリングによって生じる柱状構造、表面平滑性、及び、配向性を有しており、さらに、複数のターゲットを用いることによって可能となる組成の均一性（制御性）を有している。
【００４７】
ここで、図１に示す成膜装置においては、基板ホルダ３を回転させることにより、ターゲット２１のスパッタ面とターゲット２２のスパッタ面とが、基板２０の成膜面に順次対向するようにしている。しかしながら、ターゲット２１及び２２からそれぞれスパッタされた成分の両方を基板２０に付着させることができれば、それ以外の構成を用いても構わない。例えば、図１において、基板２０を単に左右に移動させたり、ターゲット２１及び２２側を移動させても良い。
【００４８】
或いは、図３に示すように、２つのターゲット２３及び２４のスパッタ面が常に基板２５の方を向くように、ターゲット保持部１２及び１３の位置及び向きを調整して設置しても良い。この場合には、基板２５を回転させても良いし、回転させなくても良いが、形成された膜の組成の均一性の観点からは、回転させる方がより好ましい。
また、図１及び図３においては、２つのターゲットのみが示されているが、形成目的とされる膜の組成及び構成元素のスパッタリング率に応じて、３つ以上のターゲットを用いることができるのは当然である。
【００４９】
本発明の一実施形態に係る成膜方法を用いることにより形成された圧電膜は、圧電アクチュエータ、圧力センサ（超音波トランスデューサ）、強誘電体メモリ、焦電センサ等の様々な機器に適用することができる。組成が制御された圧電膜は良好な圧電性能を発現するので、そのような圧電膜を利用する機器全体の性能を向上させることが可能となる。
【００５０】
次に、本発明の一実施形態に係る液体吐出ヘッドの製造方法について説明する。液体吐出ヘッドは、インクジェットプリンタのインク吐出部において用いられる部品であり、液体吐出ヘッドを駆動するための圧電アクチュエータに、本発明の一実施形態に係る成膜方法を用いて形成された圧電膜を適用することができる。
【００５１】
図４は、液体吐出ヘッドが適用されるインクジェットプリンタの印字部の周辺を示す平面図である。図４に示すように、印字部３０は、ローラ３２及び３３に掛け渡されたベルト３４に吸着保持されている記録紙３１の上部に配置されている。記録紙３１は、制御信号に従って駆動されるローラ３２及び３３並びにベルト３４により、矢印の方向に送られる。
【００５２】
印字部３０は、インクを吐出する複数の液体吐出ヘッド３０ａ〜３０ｄを含んでいる。これらの液体吐出ヘッド３０ａ〜３０ｄは、記録紙３１の紙幅に対応する長さを有するライン型ヘッドである。液体吐出ヘッド３０ａ〜３０ｄの各々は、記録紙３１の紙送り方向に対して直交する方向に配置された複数のノズル部を含んでおり、供給される制御信号に従って、黒、シアン、マゼンタ、イエローのインクをそれぞれ吐出する。また、印字検出部３５は、印字部３０による印字結果を撮像するためのラインセンサを含んでおり、ラインセンサによって読み取られた画像に基づいて、ノズルの目詰まり等の吐出不良を検出する。
【００５３】
図５は、図４に示す液体吐出ヘッド３０ａ〜３０ｄの断面の一部を示している。図５に示すように、液体吐出ヘッドは、ノズルプレート４０と、ノズルプレート４０上の空間を複数の領域に仕切る隔壁４１と、隔壁４１上に配置されている振動板４２とを含んでいる。このノズルプレート４０と、隔壁４１と、振動板４２とによって、圧力室４３が画定される。この圧力室４３には、所定の色のインクが充填される。また、ノズルプレート４０の面内には、圧力室４３の位置に対応して、複数の液体吐出口（ノズル部）４４が形成されている。さらに、振動板４２上には下部電極４５が形成されており、その上には、圧電体（圧電膜）４６が配置されている。これらの圧電体４６の上には、上部電極４７が形成されている。各液体吐出ヘッド３０ａ〜３０ｄには、このような圧力室が複数配置されている。なお、図５においては、説明を簡単にするために、各圧力室４３にインクを補給するための機構は省略されている。
【００５４】
印字を行う場合には、制御信号に従って下部電極４５及び上部電極４７に電圧を印加する。それにより、圧電体４６が圧電効果により伸縮して、振動板４２が変形する。その結果、圧力室４３の容積が変化するので、内部に充填されているインクが加圧されて吐出部４４から滴下される。
【００５５】
図６及び図７は、本発明の一実施形態に係る液体吐出ヘッドの製造方法を説明するための図である。なお、通常の製造過程においては、多数の圧力室等が並行して形成されるが、図６及び図７には、説明を簡単にするために、１つのインクジェットヘッドのみが示されている。
【００５６】
まず、液体吐出ヘッドを駆動する圧電膜を作製するための基板を用意する。そのために、シリコン基板上に、厚さが５０ｎｍ程度のチタン膜、及び、２００ｎｍ程度の白金膜をスパッタ法等により形成する。この白金膜は、その上に形成される圧電膜とシリコン基板との間の拡散防止層として設けられている。圧電膜（ＰＺＴ）に含まれる鉛は、シリコンと反応し易いからである。また、チタン膜は、シリコン基板と白金膜との密着性を良くするために設けられている。
【００５７】
次に、図６の（ａ）に示すように、基板５０上に、厚さが１０μｍ程度で底面サイズが約３００μｍ角のＰＺＴ膜５１ａを形成する。このＰＺＴ膜５１ａは、例えば、組成として、０．２Ｐｂ（Ｎｉ１／３Ｎｂ２／３）Ｏ３−０．８Ｐｂ（Ｚｒ０．５Ｔｉ０．５）Ｏ３を有しており、本発明の一実施形態の実施例１において説明したのと同様の成膜方法及び成膜条件により形成することができる。上記のパターンを形成するために、スパッタリングを行う際に、圧力室４３（図５）の配置に対応する開口が設けられたマスクを用いれば良い。
【００５８】
ここで、インクジェットヘッドにおけるもののように、ＰＺＴ等の圧電膜をアクチュエータとして用いる場合には、圧電膜の厚さを３μｍ以上２０μｍ以下とすることが望ましい。厚さが３μｍ以下の場合には、圧電膜による駆動力が小さいので十分なインク吐出力を得ることができず、厚さが２０μｍ以上の場合には、圧電膜において十分な変位量を得ることができないので十分なインク吐出量を得ることができないからである。アクチュエータとして用いられる圧電膜において十分な駆動力及び変位量を得るために、さらに好ましくは、圧電膜の厚さを５μｍ以上２０μｍ以下にすることが望ましく、さらには、１０μｍ以上２０μｍ以下とすることが望ましい。そのため、本実施形態においては、ＰＺＴ膜の厚さを約１０μｍとしている。このような厚さを有する厚膜であっても、本発明の一実施形態に係る成膜方法を用いることにより、組成が制御された膜を形成することが可能となる。
【００５９】
次に、図６の（ｂ）に示すように、基板５０上のＰＺＴ膜５１ａ以外の領域にレジスト５１ｂを配置し、ＰＺＴ配向膜及びレジスト上に白金電極５２をスパッタ法により形成する。次に、図６の（ｃ）に示すように、白金電極５２上に、厚さが約１５μｍのクロム（Ｃｒ）膜５３をスパッタ法又はメッキ法により形成する。このクロム膜５３は、液体吐出ヘッドにおいて振動板として機能する。
【００６０】
次に、図６の（ｄ）に示すように、クロム膜５３上に、圧力室４３（図５）を画定するための隔壁構造体５４を配置する。隔壁構造体５４は、底面サイズが約５００μｍ角の複数の開口５４ａが設けられた柱状構造体であり、例えば、シリコンやＳＵＳ等の材料をエッチングすることにより作製することができる。隔壁構造体５４は、開口５４ａの中心とＰＺＴ膜５１ａの中心とが対応するように配置されて、クロム膜５３に接着される。
【００６１】
次に、図７の（ａ）に示すように、基板５０の内のシリコン基板を剥離又はエッチングにより除去する。エッチングとしては、ＢＨＦ（緩衝フッ酸）溶液を用いたウェットエッチングを行っても良いし、ドライエッチングを行っても良い。なお、基板５０の内、シリコン基板上に形成されたチタン膜又は白金膜は、そのまま残留させても良いし、研磨等により除去しても良い。さらに、図７の（ｂ）に示すように、シリコン基板が剥離された面に、白金電極５５をスパッタ法により形成し、その後でレジスト５１ｂを除去する。
【００６２】
次に、図７の（ｃ）に示すように、隔壁構造体５４上にノズルプレート５６を配置する。ノズルプレート５６は、シリコンやＳＵＳ等の板材に複数のノズル部５６ａが形成された構造体であり、ノズル部５６ａの位置と圧力室（隔壁構造体５４の開口５４ａ）の位置とが対応するように配置されて、隔壁構造体５４に接着される。それにより、液体吐出ヘッドが完成する。
【産業上の利用可能性】
【００６３】
本発明は、液体吐出ヘッドを駆動するための圧電アクチュエータや超音波撮像装置において超音波を送受信するための超音波トランスデューサ（圧力センサ）等において用いられる圧電素子、赤外線センサ等において用いられる焦電素子、強誘電体メモリ等において利用することが可能である。
【図面の簡単な説明】
【００６４】
【図１】本発明の一実施形態に係る成膜方法が用いられる成膜装置の構成を示す模式図である。
【図２】第１の実施例により得られた膜における、第２のターゲットへの供給電力に対するＮｉ／Ｔｉ組成比の依存性を示す図である。
【図３】図１に示す成膜装置の変形例を示す模式図である。
【図４】インクジェットプリンタの印字部の周辺の構造を示す平面図である。
【図５】図４に示す液体吐出ヘッドの断面の一部を示す図である。
【図６】本発明の一実施形態に係る液体吐出ヘッドの製造方法を説明するための図である。
【図７】本発明の一実施形態に係る液体吐出ヘッドの製造方法を説明するための図である。
【符号の説明】
【００６５】
１  成膜室
２  排気ポンプ
３  基板ホルダ
４  基板ホルダ駆動部
５  反応ガス供給部
６、７、１２、１３  ターゲット保持部
８、９  高周波電源（ＲＦ）
１０、１１  マッチングボックス（ＭＢ）
２０  基板
２１〜２４  ターゲット
３０  印字部
３０ａ〜３０ｄ  液体吐出ヘッド
３１  記録紙
３２、３３  ローラ
３４  ベルト
３５  印字検出部
４０、５６  ノズルプレート
４４、５６ａ  吐出口（ノズル部）
４１  隔壁
４２  振動板
４３  圧力室
４５  下部電極
４６  圧電体
４７  上部電極
５０  基板
５１ａ  ＰＺＴ膜
５１ｂ  レジスト
５２、５５  白金電極
５３  クロム膜
５４  隔壁構造体
５４ａ  開口
【図１】
2006265651.tif 000006
【図２】
2006265651.tif 000007
【図３】
2006265651.tif 000008
【図４】
2006265651.tif 000009
【図５】
2006265651.tif 000010
【図６】
2006265651.tif 000011
【図７】
2006265651.tif 000012